(57)【要約】【課題】    紙おむつ、衛生ナプキン等の吸水性物品の表面材のｐＨが弱酸性を示しながら、初期の透水性能を有し、液戻り防止性能も具備するようにすることが可能な吸水性物品用繊維処理剤であり、かつ尿や汗などの水分によって流れ落ちにくく、繰り返しの透水性能も有するようにすることが可能な処理剤を提供すること。【解決手段】    天然油脂由来のオレイン酸を４５〜９５重量％含有する脂肪酸（Ａ）と、天然油脂のポリオキシアルキレン付加物（Ｂ）と、天然油脂のポリオキシアルキレン付加物の脂肪酸エステル（Ｃ）とを含有する吸水性物品用繊維処理剤であって、（Ａ）と（Ｂ）と（Ｃ）の合計重量に基づいて脂肪酸（Ａ）の含有量が０．３〜３．０重量％であり、（Ａ）と（Ｂ）と（Ｃ）の合計重量が１重量％となるように水で希釈した水溶液のｐＨが４．５〜６．５であることを特徴とする吸水性物品用繊維処理剤（Ｄ）。【選択図】  なし【特許請求の範囲】
【請求項１】
天然油脂由来のオレイン酸を４５〜９５重量％含有する脂肪酸（Ａ）と、天然油脂のポリオキシアルキレン付加物（Ｂ）と、天然油脂のポリオキシアルキレン付加物の脂肪酸エステル（Ｃ）とを含有する吸水性物品用繊維処理剤であって、（Ａ）と（Ｂ）と（Ｃ）の合計重量に基づいて脂肪酸（Ａ）の含有量が０．３〜３．０重量％であり、（Ａ）と（Ｂ）と（Ｃ）の合計重量が１重量％となるように水で希釈した水溶液のｐＨが４．５〜６．５であることを特徴とする吸水性物品用繊維処理剤（Ｄ）。
【請求項２】
脂肪酸（Ａ）が植物油脂由来のオレイン酸を含有する脂肪酸である請求項１に記載の吸水性物品用繊維処理剤。
【請求項３】
天然油脂のポリオキシアルキレン付加物（Ｂ）および天然油脂のポリオキシアルキレン付加物の脂肪酸エステル（Ｃ）が植物油脂由来である請求項１または２に記載の吸水性物品用繊維処理剤。
【請求項４】
天然油脂のポリオキシアルキレン付加物（Ｂ）および天然油脂のポリオキシアルキレン付加物の脂肪酸エステル（Ｃ）がひまし油由来である請求項３に記載の吸水性物品用繊維処理剤。
【請求項５】
さらに天然油脂（Ｅ）を含有する請求項１〜４のいずれかに記載の吸水性物品用繊維処理剤。
【請求項６】
天然油脂（Ｅ）が植物油脂である請求項５に記載の吸水性物品用繊維処理剤。
【請求項７】
植物油脂由来の成分のみからなる請求項１〜６のいずれかに記載の吸水性物品用繊維処理剤。
【請求項８】
請求項１〜７のいずれかに記載の吸水性物品用繊維処理剤（Ｄ）が付着されてなる繊維。
【請求項９】
請求項８に記載の繊維を用いた不織布。
【請求項１０】
請求項９に記載の不織布からなる表面材を用いた吸水性物品。
【発明の詳細な説明】
【技術分野】
【０００１】
本発明は紙おむつ、衛生ナプキン等の吸水性物品の表面材のｐＨが弱酸性を示しながら、初期及び繰り返しの透水性能を有するようにすることが可能な吸水性物品用繊維処理剤であり、かつ尿や汗などの水によって流れ落ちにくく、表面材のｐＨを弱酸性に維持できる吸水性物品用繊維処理剤に関するものである。
【背景技術】
【０００２】
一般に、紙おむつや生理用品等の吸収性物品を使用する際に度々、皮膚炎やオムツかぶれが発生する。オムツかぶれは、尿素分解酵素バクテリアが尿素を分解し、アンモニアを生成する結果、皮膚のｐＨがアルカリ性側に傾くことに起因する、したがって、紙おむつや生理用品などの吸水性物品は肌にあたるトップシート等を弱酸性にすることによって、皮膚のｐＨがアルカリ性側に傾くことを緩和し、オムツかぶれを改善している。そこで、特に肌に直接触れるトップシートの弱酸性化が検討されてきた。
【０００３】
たとえば、特許文献１ではトップシートに透水剤と、ｐＨ調整剤としてのクエン酸またはクエン酸ナトリウムとを付与することが記載されている。しかし、ｐＨ調整剤として用いているクエン酸は水に可溶である為、尿などの排泄を繰り返すことにより、トップシートに付着したクエン酸が水分で流れ落ちてしまう懸念がある。また、排泄の量によっては吸収性物品の表面層のｐＨが大きくなる可能性もある。
【０００４】
特許文献２には、弱酸性シートを得るためにティッシュペーパーや不織布等の基紙にｐＨが５．０〜６．０である薬剤（ｐＨ調整剤としてクエン酸が含有されている）を担持させる方法が記載されている。しかし、透水性を得る為に用いている界面活性剤とクエン酸の相性が合わないことから、界面活性剤にクエン酸を含有させると凝集分離が起こってしまい、弱酸性と透水性の双方の性質を持つ不織布はできていない。
【先行技術文献】
【特許文献】
【０００５】
【特許文献１】特表２００３−５１６７７８号公報
【特許文献２】特開２０１０−２１４０３０号公報
【発明の概要】
【発明が解決しようとする課題】
【０００６】
本発明の目的は、紙おむつ、衛生ナプキン等の吸水性物品の表面材のｐＨが弱酸性を示しながら、初期の透水性能を有し、液戻り防止性能も具備するようにすることが可能な吸水性物品用繊維処理剤であり、かつ尿や汗などの水分によって流れ落ちにくく、繰り返しの透水性能も有するようにすることが可能な処理剤を提供することである。
【課題を解決するための手段】
【０００７】
本発明者らは、上記の目的を達成するべく検討を行った結果、本発明に到達した。
すなわち、本発明は、天然油脂由来のオレイン酸を４５〜９５重量％含有する脂肪酸（Ａ）と、天然油脂のポリオキシアルキレン付加物（Ｂ）と、天然油脂のポリオキシアルキレン付加物の脂肪酸エステル（Ｃ）とを含有する吸水性物品用繊維処理剤であって、（Ａ）と（Ｂ）と（Ｃ）の合計重量に基づいて脂肪酸（Ａ）の含有量が０．３〜３．０重量％であり、（Ａ）と（Ｂ）と（Ｃ）の合計重量が１重量％となるように水で希釈した水溶液のｐＨが４．５〜６．５であることを特徴とする吸水性物品用繊維処理剤（Ｄ）；この吸水性物品用繊維処理剤（Ｄ）が付着されてなる繊維；この繊維を用いた不織布；及びこの不織布からなる表面材を用いた吸水性物品である。
【発明の効果】
【０００８】
この発明によれば、紙おむつ、衛生ナプキン等の吸水性物品の表面材のｐＨが弱酸性を示しながら、初期及び繰り返しの透水性能を有するようにすることが可能な吸水性物品用繊維処理剤であり、かつ尿や汗などの水によって流れ落ちにくい処理剤を提供することができる。このため、紙おむつ、生理用ナプキンといった衛生材料の表面材を得るための繊維処理剤としてとくに好適である。
【発明を実施するための形態】
【０００９】
本発明の吸水性物品用繊維処理剤は、透水後も弱酸性を示す観点から、天然油脂由来のオレイン酸を４５〜９５重量％含有する脂肪酸（Ａ）と、天然油脂のポリオキシアルキレン付加物（Ｂ）と、天然油脂のポリオキシアルキレン付加物の脂肪酸エステル（Ｃ）とを含有する吸水性物品用繊維処理剤であって、（Ａ）と（Ｂ）と（Ｃ）の合計重量に基づいて脂肪酸（Ａ）の含有量が０．３〜３．０重量％であり、（Ａ）と（Ｂ）と（Ｃ）の合計重量が１重量％となるように水で希釈した水溶液のｐＨが４．５〜６．５であることを特徴とする。
上記脂肪酸（Ａ）を含有しない場合には、吸水性物品用繊維処理剤が付着した繊維を使用した不織布のｐＨが６．５よりも大きくなる。
【００１０】
天然油脂由来のオレイン酸を４５〜９５重量％含有する脂肪酸（Ａ）の具体例として、例えば、パーム油脂肪酸、オリーブ油脂肪酸、米糠油脂肪酸、米胚芽油脂肪酸、菜種油脂肪酸などの植物由来の脂肪酸のうち、オレイン酸を４５〜９５重量％含有するものが挙げられる。これらの中でも、パーム油脂肪酸、米胚芽油脂肪酸であることが望ましい。
天然油脂由来の脂肪酸は、一般に、炭素数が８、１０、１２、１４、１６、１８、２０、２２、２４の飽和脂肪酸および／または炭素数が１６、１８、２０、２２の不飽和脂肪酸の混合物である。
なお、天然油脂由来の脂肪酸、特に植物油脂由来の脂肪酸は、人の皮膚に直接塗布される化粧品および人体用洗浄剤として使用されてきた実績があり、それらを使用していると説明することが、消費者に安心感を与えることになる。
【００１１】
本発明で用いる天然油脂由来の脂肪酸（Ａ）は、繊維への吸着性維持および肌への低刺激性の観点からオレイン酸を４５〜９５重量％含有することが必要であり、６０〜９５重量％含有することが好ましく、８０〜９５重量％含有することがさらに好ましい。
【００１２】
本発明で用いる天然油脂のポリオキシアルキレン付加物（Ｂ）は、植物油脂由来であることが好ましい。
天然油脂のポリオキシアルキレン付加物（Ｂ）が植物油脂由来であるとは、天然油脂のポリオキシアルキレン付加物（Ｂ）を構成する成分の一部が植物油脂由来であることを意味する。典型的には天然油脂が植物油脂である化合物が含まれる。すなわち、植物油脂由来である天然油脂のポリオキシアルキレン付加物（Ｂ）には、植物油脂に対して人工的にオキシアルキレン基を付加させた化合物が含まれる。
天然油脂のポリオキシアルキレン付加物（Ｂ）は、ひまし油由来であることが好ましい。とくに、乳化安定性の観点からひまし油のＥＯ１０モル付加物、ひまし油のＥＯ２０モル付加物、ひまし油のＥＯ２５モル付加物、ひまし油のＥＯ４５モル付加物等が好ましい。
なお、ＥＯはエチレンオキサイドを意味する。
【００１３】
本発明で用いる天然油脂のポリオキシアルキレン付加物の脂肪酸エステル（Ｃ）は、植物油脂由来であることが好ましい。
天然油脂のポリオキシアルキレン付加物の脂肪酸エステル（Ｃ）が植物油脂由来であるとは、天然油脂のポリオキシアルキレン付加物の脂肪酸エステル（Ｃ）を構成する成分の一部が植物油脂由来であることを意味する。典型的には天然油脂が植物油脂である化合物が含まれる。すなわち、植物油脂由来である天然油脂のポリオキシアルキレン付加物の脂肪酸エステル（Ｃ）には、植物油脂に対して人工的にオキシアルキレン基を付加させ、さらにエステル化させた化合物が含まれる。
天然油脂のポリオキシアルキレン付加物の脂肪酸エステル（Ｃ）は、ひまし油由来であることが好ましい。とくに、乳化安定性および繰り返し透水性の観点からひまし油のＥＯ１０モル付加物のトリラウリン酸エステル、ひまし油のＥＯ２０モル付加物のジオレイン酸エステル、ひまし油のＥＯ２５モル付加物のジオレイン酸エステル、ひまし油のＥＯ４５モル付加物のトリステアリン酸エステル等が好ましい。
【００１４】
脂肪酸（Ａ）の含有量は乳化安定性および初期親水性向上の観点から、（Ａ）と（Ｂ）と（Ｃ）の合計重量に基づいて０．３〜３．０重量％であり、好ましくは０．６〜２．６重量％である。脂肪酸（Ａ）の含有量が０．３重量％よりも小さいと、（Ａ）と（Ｂ）と（Ｃ）の合計重量が１重量％となるように水で希釈した際のｐＨが６．５よりも大きくなる。一方、３．０重量％よりも大きくなると初期親水性が悪くなる。
【００１５】
本発明の吸水性物品用繊維処理剤（Ｄ）は、さらに天然油脂（Ｅ）を含有することが好ましい。
天然油脂（Ｅ）をさらに含有することによって、繊維の滑り性および繊維への吸着性を飛躍的に向上させることができる。そのため肌への物理的な刺激性を抑制することができる。天然油脂そのもののみを繊維処理剤として使用する場合は乳化性が不良となる。
【００１６】
この目的で含有させる天然油脂（Ｅ）の具体例としては、例えば、牛脂、豚脂といった動物由来の油脂、パーム油、オリーブ油、米糠油、米胚芽油、菜種油などの植物由来の油脂など動植物由来の天然油脂が好ましく用いられる。
これらの中でも、植物油脂であることが好ましく、パーム油、米糠油、米胚芽油であることが望ましい。
天然油脂、特に植物油脂は、人の皮膚に直接塗布される化粧品および人体用洗浄料として使用されてきた実績があり、それを使用していると説明することが、消費者に安心感を与えることになる。特にパーム油は洗剤および食品の原料として用いられ、米糠油、米胚芽油は入浴剤等に用いられてきた実績が長いことから、好ましく用いられる。
【００１７】
本発明の吸水性物品用繊維処理剤（Ｄ）は、必要に応じて界面活性剤（Ｆ）を含有してもよい。
界面活性剤（Ｆ）には、天然油脂のポリオキシアルキレン付加物（Ｂ）及び天然油脂のポリオキシアルキレン付加物の脂肪酸エステル（Ｃ）は含まれない。
界面活性剤（Ｆ）としては、非イオン界面活性剤（Ｆ１）、アニオン界面活性剤（Ｆ２）、両性界面活性剤（Ｆ３）が挙げられる。
【００１８】
非イオン界面活性剤（Ｆ１）としては、アルコール、アミン、カルボン酸などの活性水素化合物のアルキレンオキサイド付加物、またはそのエステル化物、多価アルコールのエステル化物が挙げられる。
具体的には、ラウリルアルコールのＥＯ５モル付加物、ソルビタンモノラウレートのＥＯ２０モル付加物等が挙げられる。
【００１９】
アニオン界面活性剤（Ｆ２）としては、アルキルスルホン酸塩、アルキルリン酸エステル塩が挙げられる。
アルキルスルホン酸塩を構成するアルキル基の炭素数は、６〜２０であることが好ましく、８〜１６であることがより好ましく、１０〜１４であることがさらに好ましい。アルキル基としては、直鎖、分岐のいずれでもよい。
アルキルスルホン酸塩の具体例としては、オクチルスルホン酸カリウム塩、ドデシルスルホン酸ナトリウム塩、テトラデシルスルホン酸ナトリウム塩、ヘキサデシルスルホン酸ナトリウム塩等が挙げられる。
アルキルリン酸エステル塩としては、オクチルアルコールのリン酸エステルカリウム塩、イソデシルアルコールのリン酸エステルカリウム塩、ドデシルアルコールのリン酸エステルカリウム塩、オクチルアルコールのＥＯ２モル付加物のリン酸エステルナトリウム塩、ヘキサデシルアルコールのＥＯ５モル付加物のリン酸エステルナトリウム塩等が挙げられる。
【００２０】
両性界面活性剤（Ｆ３）としては、カルボン酸塩型両性界面活性剤、硫酸エステル塩型両性界面活性剤、スルホン酸型両性界面活性剤、リン酸エステル塩型両性界面活性剤が挙げられ、カルボン酸塩型両性界面活性剤は、さらにアミノ酸型両性界面活性剤とベタイン型両性界面活性剤が挙げられる。
【００２１】
本発明の吸水性物品用繊維処理剤（Ｄ）は、必要に応じてその他の添加剤（Ｇ）を含有しても差し支えない。
添加剤（Ｇ）としては、消泡剤、防腐剤及び香料などが挙げられる。
【００２２】
本発明の吸水性物品用繊維処理剤（Ｄ）は、（Ａ）、（Ｂ）、（Ｃ）、必要により（Ｅ）、（Ｆ）、（Ｇ）等の他の成分を配合し、常温又は必要により加熱して（例えば３０〜７０℃）、均一に混合することにより得られる。各成分の配合順序、配合方法は特に限定されない。また、必要により水を配合してもよい。
【００２３】
本発明の吸水性物品用繊維処理剤（Ｄ）は、（Ａ）と（Ｂ）と（Ｃ）の混合物であって、それに（Ｅ）などの成分を加えた状態で繊維等に付着させてもよく、水で希釈した後水系エマルションにした状態でこれを繊維等に付着させてもよい。
【００２４】
本発明の吸水性物品用繊維処理剤（Ｄ）は、繊維の用途に使用できる。
この繊維としては、不織布製品特に紙おむつ、合成ナプキン等のトップシートに用いられる不織布製品が好ましい。
【００２５】
本発明の吸水性物品用繊維処理剤（Ｄ）を繊維に付着させることで、繊維に耐久的な透水性を付与し、本発明の繊維とすることができる。
繊維に吸水性物品用繊維処理剤を付着させる方法には特に制限はなく、紡糸、延伸などの任意の工程で、オイリングロール法、浸漬法、噴霧法などの通常用いられる方法を利用することができる。
【００２６】
吸水性物品用繊維処理剤（Ｄ）の付着量は、繊維重量に基づいて、固形分として好ましくは０．０５〜５重量％、更に好ましくは、０．１〜２重量％である。
【００２７】
本発明に用いられる繊維とは、温度２５℃、相対湿度６５％で吸水率が１重量％以下である疎水性の繊維を意味する。
繊維の種類は特に限定されず、通常用いられる疎水性の合成繊維を用いることができ、ポリオレフィン、ポリエステル、ポリアミド等が挙げられる。
【００２８】
ポリオレフィンとしては、ポリエチレン、ポリプロピレン、エチレン酢酸ビニル共重合体、エチレン・プロピレン共重合体、及びエチレン・プロピレン・１−ブテン共重合体などが挙げられる。
また、ポリエステルとしては、ポリエチレンテレフタレート、ポリブチレンテレフタレート、ポリトリメチレンテレフタレート、ポリエチレンテレフタレート・イソフタレート、及びポリエーテルポリエステルなどが挙げられる。 
ポリアミドとしては、６，６−ナイロン、及び６−ナイロンなどが挙げられる。
これらの中でも、ポリオレフィン及びポリエステルは、おむつ用吸水素材として好ましく用いられる。
【００２９】
本発明の吸水性物品用繊維処理剤（Ｄ）が付着されてなる繊維を用いた繊維形態は、布状の形状のものが好ましく、織物、編物、不織布などが挙げられる。
また、混綿、混紡、混繊、交編、交織などの方法で混合した繊維を布状として使用してもよい。これらの中では、特に不織布が好ましい。
【００３０】
不織布に適用する場合、本発明の吸水性物品用繊維処理剤（Ｄ）を付着させた短繊維を、乾式又は湿式法で繊維積層体とした後、加熱ロールで圧着したり、空気加熱で融着したり、高圧水流で繊維を交絡させ不織布としてもよいし、スパンボンド法、メルトブローン法、フラッシュ紡糸法などによって得られた不織布に、本発明の吸水性物品用繊維処理剤（Ｄ）を付着させてもよい。
【００３１】
本発明の繊維、及びそれを用いた不織布は、吸水性物品の表面材、とくに紙おむつ、生理用ナプキン等の衛生材料の表面材として好適に用いられる。
また、セカンドシート、吸水体、工業用又は医療用のワイパー、吸収パッド、及び透水シートなどに利用することもできる。
【実施例】
【００３２】
以下、実施例及び比較例により本発明を具体的に説明するが、本発明はこれら実施例のみに限定されるものではない。
【００３３】
＜製造例１＞［ひまし油のＥＯ２５モル付加物のジオレイン酸エステル（Ｃ−１）の製造］
撹拌器及び温度計を備えた反応容器に、ひまし油のＥＯ２５モル付加物（商品名「ブラウノン  ＢＲ−４２５」、青木油脂製）８８０重量部及びオレイン酸（商品名「ルナックＯ−Ｖ」、花王製）２７０重量部を仕込み、触媒としてパラトルエンスルホン酸ナトリウム４．０重量部を加え、窒素置換した。１５０℃まで昇温し、１２時間反応させることで、ひまし油のＥＯ２５モル付加物のジオレイン酸エステル（Ｃ−１）を得た。
【００３４】
＜製造例２＞［ひまし油のＥＯ２０モル付加物のジオレイン酸エステル（Ｃ−２）の製造］
撹拌器及び温度計を備えた反応容器に、ひまし油のＥＯ２０モル付加物（商品名「ブラウノン  ＢＲ−４２０」、青木油脂製）７１５重量部及びオレイン酸（ルナックＯ−Ｖ、花王製）１８５重量部を仕込み、触媒としてパラトルエンスルホン酸ナトリウム４．０重量部を加え、窒素置換した。１５０℃まで昇温し、１２時間反応させることで、ひまし油のＥＯ２０モル付加物のジオレイン酸エステル（Ｃ−２）を得た。
【００３５】
＜実施例１＞
オレイン酸含有率６５％の脂肪酸（Ａ−１）１．５重量部、ひまし油のＥＯ２５モル付加物（Ｂ−１）６０．０重量部、ひまし油のＥＯ２５モル付加物のジオレイン酸エステル（Ｃ−１）１０．０重量部、ひまし油のＥＯ２０モル付加物のジオレイン酸エステル（Ｃ−２）２４．０重量部、菜種油（Ｅ−１）４．５重量部をビーカーに入れ、４０℃で３０分間撹拌して本発明の吸水性物品用繊維処理剤（Ｄ−１）を得た。
【００３６】
＜実施例２〜４、比較例１〜４＞
表１に記載した配合処方で実施例１と同様にして各成分を配合し、実施例２〜４の吸水性物品用繊維処理剤（Ｄ−２）〜（Ｄ−４）及び比較例１〜４の吸水性物品用繊維処理剤（Ｄ’−１）〜（Ｄ’−４）を得た。
【００３７】
【表１】
2018035458.tif 000002
【００３８】
表１中の略称は以下のとおりである。
（Ａ−１）：オレイン酸含有率６５％の脂肪酸（商品名「ＮＡＡ−３８Ｓ」（日油製））
（Ａ−２）：オレイン酸含有率４７％の脂肪酸（商品名「ＰＭ−２００」（ミヨシ油脂製））
（Ａ’−１）：オレイン酸含有率１４％の脂肪酸（商品名「ＰＡＬＭＡＣ５０５」（ＡＣＩＤＣＨＥＭ  ＩＮＴＥＲＮＡＴＩＯＮＡＬ  ＳＤＮ．ＢＨＤ製））
（Ａ’−２）：クエン酸（磐田化学製） 
（Ｂ−１）：ひまし油のＥＯ２５モル付加物（商品名「ブラウノン  ＢＲ−４２５」（青木油脂製））
（Ｂ−２）：ひまし油のＥＯ２０モル付加物（商品名「ブラウノン  ＢＲ−４２０」（青木油脂製）
（Ｃ−１）：ひまし油のＥＯ２５モル付加物のジオレイン酸エステル
（Ｃ−２）：ひまし油のＥＯ２０モル付加物のジオレイン酸エステル
（Ｅ−１）：菜種油（商品名「菜種白絞油」（日清オイリオ製））
（Ｅ−２）：米胚芽油（商品名「ＰＲＯ−１５」（築野食品工業製））
【００３９】
吸水性物品用繊維処理剤の物性を測定し、また不織布の繊維を処理して下記の性能評価を行った。その結果を表１に記載する。
【００４０】
［吸水性物品用繊維処理剤の物性評価（１重量％水溶液のｐＨ）］
得られた吸水性物品用繊維処理剤をビーカーに入れ、（Ａ）と（Ｂ）と（Ｃ）の合計量の濃度が１重量％になるようにイオン交換水で希釈し、ｐＨメーターでその水溶液のｐＨを測定した。
比較例１、２についてはそれぞれ（Ａ´−１）、（Ａ´−２）の配合量を（Ａ）の配合量として計算した。
【００４１】
〔処理液の作製方法〕
得られた吸水性物品用繊維処理剤を（Ａ）と（Ｂ）と（Ｃ）の合計量の濃度が０．５重量％となるようにイオン交換水に希釈して吸水性物品用繊維処理剤の水希釈液を得た。
【００４２】
〔処理不織布の作製方法〕
前記の方法で得られた吸水性物品用繊維処理剤希釈液を目付１８ｇ／ｍ２ のポリプロピレンスパンボンド不織布に、乾燥後の（Ａ）と（Ｂ）と（Ｃ）の合計量の濃度（不織布への付着量）が０．５重量％となるように塗布した。
具体的な塗布方法としては、給油浴の吸水性物品用繊維処理剤希釈液に浸漬後、マングルで絞り（絞り率１００％）、その後、循風乾燥機で５０℃、３０分間乾燥し、室温で８時間以上放置して乾燥させた。
【００４３】
〔性能評価項目〕
＜不織布表面から抽出回収した成分のｐＨ＞
（１）使い捨て紙ウエス（「キムタオル」、日本クレシア（株）製）を敷き、その上に吸水性物品用繊維処理剤を塗布した処理不織布（付着量０．５重量％、サイズ：１０ｃｍ×１０ｃｍ）を置いた。
（２）処理不織布の上にＳＵＳ製リング（内径６ｃｍ、高さ６ｃｍ）を載せ、それを通じて５０ｍｌのイオン交換水を通液させた後、処理不織布を４０℃で８時間乾燥させた。この処理不織布を１００枚作製した。
（３）（２）で得られた処理不織布の２０枚を、迅速油脂抽出機を使用して、有機溶剤（重量比でジエチルエーテル／エタノール＝４／１）で油分を抽出した。抽出した油分入り有機溶剤を４０℃で８時間加熱し、有機溶剤を蒸発させ、油分のみを得た。
この操作を５回実施し、合計１００枚を同一容器に回収した。
（４）得られた成分の量から計算し、（Ａ）と（Ｂ）と（Ｃ）の合計量の濃度が１重量％となるようにイオン交換水で希釈し、ｐＨメーターにてｐＨを測定した。
この評価条件では、一般的にはｐＨが４．５〜６．５であることが好ましい。
【００４４】
＜不織布の初期透水性の評価＞
（１）処理不織布（１０ｃｍ×１０ｃｍ）を１０ｃｍ×１０ｃｍにカットした濾紙（東洋濾紙、Ｎｏ．５）の上に重ねる。
（２）不織布表面から１０ｍｍの高さに設置したビューレットより１滴（約０．０５ｍｌ）の生理食塩水を滴下して、不織布表面から水滴が消失するまでの時間を測定する。
不織布表面にマーキングペンで点を２０箇所のうち、この２０箇所で測定を行って５秒未満に生理食塩水の消失する個数を表示する。
この評価条件では、一般的には１８個以上が好ましい。
【００４５】
＜不織布の繰り返し透水性の評価＞
不織布の初期透水性の評価方法と同方法にて１分間隔で５回実施し、生理食塩水の消失個数を測定する。
この繰り返し試験では回数を重ねても生理食塩水の消失個数（消失時間５秒未満となる箇所の個数）が多い方が不織布の繰り返し透水性に優れる。
この評価条件では、一般的には、５回目で１５個以上が好ましい。
【００４６】
＜通液性＞
（１）１回目測定：ろ紙（ＡＤＶＡＮＴＥＣ製、Ｎｏ．４２４（１０ｃｍ×１０ｃｍ））の上に試験不織布（１０ｃｍ×１０ｃｍ）を置く。
（２）さらに上に円筒状の通液プレート（内径：３．３ｃｍ）を置いて生理食塩水（ＮａＣｌ溶液）５ｍｌを通液させ、その通過時間を測定する。通液時間が短い程、通液速度が早く、通液性に優れる。
（３）２回目以降測定：上記方法を１分間隔で２回実施し、通液時間を測定する。この操作を５回目まで実施した。
（４）この評価条件では、一般的には、１回目では１２．５秒以下、３回目では１４．０秒以下が好ましい。
【００４７】
＜液戻り防止性＞
（１）市販の紙おむつの上に処理不織布（１０ｃｍ×１０ｃｍ）を置き、さらにその上にＳＵＳ製リング（内径６ｃｍ、高さ６ｃｍ）を置き、それを通じて１００ｍｌの生理食塩水を通液させて紙おむつに吸収させる。
（２）生理食塩水が全て紙おむつに吸収されたらＳＵＳ製リングを取り除き、予め合計重量を秤量した濾紙（東洋濾紙、Ｎｏ．５、１０ｃｍ×１０ｃｍ）を２０枚重ね、これに５ｋｇのおもり（底面積が１０×１０ｃｍ）を乗せる。
（３）５分間放置後、濾紙の重さを計り、重量増加分を測定して液戻り量（ｇ）とする。
（４）この評価条件では、一般的には、液戻り量が１．２ｇ以下であることが好ましく、１．０ｇ以下であることがさらに好ましい。
【００４８】
表１の結果から明らかなように、実施例１〜４の吸水性物品用繊維処理剤を使用すると、通液後も不織布表面のｐＨを４．５〜６．５に維持し、かつ、初期透水性、繰り返し透水性及び通液性、液戻り防止性のいずれも良好である。
一方、天然油脂由来ではあるがオレイン酸を１４％しか含有しない脂肪酸（Ａ’−１）を使用した比較例１の吸水性物品用繊維処理剤は不織布から回収した成分のｐＨが大きくなっていた。
天然油脂由来ではないクエン酸（Ａ’−２）を使用した比較例２も比較例１と同様に不織布から回収した成分のｐＨが大きくなっていた。
（Ａ）と（Ｂ）と（Ｃ）の合計重量に基づく脂肪酸（Ａ）の含有量が０．３重量％未満の比較例３は１重量％水溶液のｐＨの段階で６．８となり、４．５〜６．５の範囲から外れる。ｐＨが弱酸性領域ではないため、肌のかぶれが懸念される。
一方、（Ａ）と（Ｂ）と（Ｃ）の合計重量に基づく脂肪酸（Ａ）の含有量が３．０重量％を超える比較例４は、１重量％水溶液のｐＨの段階で４．１となり、４．５〜６．５の範囲から外れる。
【産業上の利用可能性】
【００４９】
本発明の吸水性物品用繊維処理剤を用いて処理した繊維、及びそれを用いた不織布は、吸水性物品の表面材、とくに紙おむつ、生理用ナプキン等の衛生材料の表面材として好適に用いられる。また、セカンドシート、吸水体、工業用又は医療用のワイパー、吸収パッド、及び透水シートなどに利用することもできる。